(57)【要約】【課題】  常温での接着強さやせん断強さを損なうことなく、高温の接着強さの優れた微粒子含有粘弾性組成物層を提供する。【解決手段】  微粒子を含有する微粒子含有粘弾性組成物であって、前記９０％粒径が３０μｍ以下の微粒子であることを特徴とする微粒子含有粘弾性組成物を提供する。特に、微粒子としては、中空無機微粒子であることが好ましく、さらに、中空無機微粒子としては、中空ガラスバルーンが好ましく用いられる。本発明の微粒子含有粘弾性組成物層は、感圧性接着剤層として、また基材として、また前記感圧性接着剤層を有する感圧性接着テープ又はシートとして、また前記基材を有する感圧性接着テープ又はシートとして用いられる。【選択図】        図１
2007238846.tif 000002
【特許請求の範囲】
【請求項１】
微粒子を含有する微粒子含有粘弾性層であって、前記微粒子の９０％粒径が３０μｍ以下であることを特徴とする微粒子含有粘弾性層。
【請求項２】
前記微粒子の平均粒径が２０μｍ以下であることを特徴とする請求項１に記載の微粒子含有粘弾性層。
【請求項３】
前記微粒子が、中空無機微粒子であることを特徴とする請求項１または２のいずれかの項に記載の微粒子含有粘弾性層。
【請求項４】
前記中空無機微粒子が、中空ガラスバルーンであることを特徴とする請求項３に記載の微粒子含有粘弾性層。
【請求項５】
前記微粒子の密度が０．１〜１．８ｇ/ｃｍ3であることを特徴とする請求項１〜４の何れかの項に記載の微粒子含有粘弾性層。
【請求項６】
前記微粒子の含有量が、微粒子含有粘弾性層の全体積に対して５〜５０体積%であることを特徴とする請求項１〜５の何れかの項に記載の微粒子含有粘弾性層。
【請求項７】
微粒子含有粘弾性層の全体積に対して５〜４０体積％の気泡を含有することを特徴とする請求項１〜６の何れかの項に記載の微粒子含有粘弾性層。
【請求項８】
ベースポリマーとして（メタ）アクリル酸アルキルエステルを単量体主成分とするアクリル系ポリマーを含有している請求項１〜７の何れかの項に記載の微粒子含有粘弾性層。
【請求項９】
少なくとも微粒子と単量体を含有する微粒子含有粘弾性組成物を活性エネルギー光線により硬化してなる請求項１〜８の何れかの項に記載の微粒子含有粘弾性層。
【請求項１０】
感圧性接着剤層として利用可能である請求項１〜９の何れかの項に記載の微粒子含有粘弾性層。
【請求項１１】
基材として利用可能である請求項１〜９の何れかの項に記載の微粒子含有粘弾性層。
【請求項１２】
感圧性接着剤層を有している感圧性接着テープ又はシートであって、感圧性接着剤層が、請求項１０に記載の微粒子含有粘弾性層により形成されていることを特徴とする感圧性接着テープ又はシート。
【請求項１３】
基材の少なくとも一方の面に感圧性接着剤層を有している感圧性接着テープ又はシートであって、基材が、請求項１１に記載の微粒子含有粘弾性層により形成されていることを特徴とする感圧性接着テープ又はシート。
【発明の詳細な説明】
【技術分野】
【０００１】
本発明は、微粒子を含有する微粒子含有粘弾性層に関し、より詳細には、微粒子を有する感圧性接着剤層や基材として利用可能な微粒子含有粘弾性層、及び該微粒子含有粘弾性層を用いた感圧性接着テープ又はシートに関する。
【背景技術】
【０００２】
従来、微粒子を含有する感圧性接着剤層を有する感圧性接着テープ又はシートは、常温での接着強さやせん断強さが必要とされる用途、例えば、自動車、機械部品、電化製品、建材等の種々の分野における部材の接合などにおいて、用いられている。このような用途に用いられる微粒子を含有する感圧性接着剤層を有する感圧性接着テープ又はシートは、数百μｍや中には１ｍｍ以上の厚さを持っており、この様な感圧性接着テープ又はシートは、特に、微粒子と（メタ）アクリル酸アルキルエステルを単量体主成分として含有する粘着剤組成物を紫外線で硬化させて作製される。
【０００３】
このような感圧性接着テープ又はシートとして、紫外線で反応を行う際の反応性の観点などから、感圧性接着剤層全体に直径２０〜１５０μ（平均粒径５５μｍ）の中空微粒子状体、特に中空ガラスバルーンを分散させたものが提案されているが（特許文献１参照）、中空ガラスバルーンと感圧性接着剤層中のポリマー間の密着性が高いため、感圧性接着テープの変形に対し応力分散性がなく、接着強さに劣るものであった。このガラスのミクロバブルと感圧性接着剤層中のポリマーとの密着性を低下させるためフッ素系界面活性剤又はシリコン系界面活性剤を添加した感圧性粘着テープが提案されており（特許文献２参照）、非粘着性の微粒子を表面処理することで、貼付の際の微粒子の感圧接着剤層中での移動を容易にしている。しかし、微粒子が接着剤層中に埋没してしまい凸状部分を形成できないため単にフッ素系界面活性剤又はシリコン系界面活性剤を添加しただけでは十分な接着性が得られない。その他、微粒子を含有する微粒子含有粘弾性層を用いる感圧性接着テープとしては、ガラスマイクロバブルを充填した感圧接着テープ（特許文献３、特許文献４、特許文献５、特許文献６参照）、コーティングを施したガラス微小球（特許文献７参照）、発泡状感圧接着テープ（特許文献８参照、特許文献９参照）、気泡含有粘着剤（特許文献１０参照）などが知られている。しかし、常温での接着強さやせん断強さだけでなく高温接着力を満足する接着テープは知られていなかった。
【特許文献１】特公昭５７−１７０３０号公報
【特許文献２】特開平７−４８５４９号公報
【特許文献３】特公平０３−０５３３４５号公報
【特許文献４】特公平０６−１３６７９号公報
【特許文献５】特開２００３−４１２３２号公報
【特許文献６】特開平０１−２２４２４３号公報
【特許文献７】特許第２５１５３１２号公報
【特許文献８】特開平０１−２１７０９２号公報
【特許文献９】特開平０２−２４８４８３号公報
【特許文献１０】特開昭６３−０８９５８２号公報
【発明の開示】
【発明が解決しようとする課題】
【０００４】
本発明は、常温での接着強さやせん断強さを損なうことなく、高温の接着強さの優れた微粒子含有粘弾性層を提供することを目的とする。また、本発明は、前記微粒子含有粘弾性層を感圧性接着剤層や基材として用いた、常温での接着強さやせん断強さを損なうことなく、高温の接着強さの優れた感圧性接着テープ又はシートを提供することを目的とする。
【課題を解決するための手段】
【０００５】
本発明者は、前記目的を達成するために鋭意検討した結果、９０％粒径が３０μｍ以下の微粒子を用いることで、常温での接着強さやせん断強さを損なうことなく、高温の接着強さの優れた微粒子含有粘弾性層を形成することが可能であることを見出し、本発明を完成した。すなわち本発明は、以下に示す通りである。
【０００６】
１．微粒子を含有する微粒子含有粘弾性層であって、前記微粒子の９０％粒径が３０μｍ以下であることを特徴とする微粒子含有粘弾性層。
【０００７】
２．前記微粒子の平均粒径が２０μｍ以下であることを特徴とする請求項１に記載の微粒子含有粘弾性層。
【０００８】
３．前記微粒子が、中空無機微粒子であることを特徴とする請求項１または２のいずれかの項に記載の微粒子含有粘弾性層。
【０００９】
４．前記中空無機微粒子が、中空ガラスバルーンであることを特徴とする請求項３に記載の微粒子含有粘弾性層。
【００１０】
５．前記微粒子の密度が０．１〜１．８ｇ/ｃｍ3であることを特徴とする請求項１〜４の何れかの項に記載の微粒子含有粘弾性層。
【００１１】
６．前記微粒子の含有量が、微粒子含有粘弾性層の全体積に対して５〜５０体積%であることを特徴とする請求項１〜５の何れかの項に記載の微粒子含有粘弾性層。
【００１２】
７．微粒子含有粘弾性層の全体積に対して５〜４０体積％の気泡を含有することを特徴とする請求項１〜６の何れかの項に記載の微粒子含有粘弾性層。
【００１３】
８．ベースポリマーとして（メタ）アクリル酸アルキルエステルを単量体主成分とするアクリル系ポリマーを含有している請求項１〜７の何れかの項に記載の微粒子含有粘弾性層。
【００１４】
９．少なくとも微粒子と単量体を含有する微粒子含有粘弾性組成物を活性エネルギー光線により硬化してなる請求項１〜８の何れかの項に記載の微粒子含有粘弾性層。
【００１５】
１０．感圧性接着剤層として利用可能である請求項１〜９の何れかの項に記載の微粒子含有粘弾性層。
【００１６】
１１．基材として利用可能である請求項１〜９の何れかの項に記載の微粒子含有粘弾性層。
【００１７】
１２．感圧性接着剤層を有している感圧性接着テープ又はシートであって、感圧性接着剤層が、請求項１０に記載の微粒子含有粘弾性層により形成されていることを特徴とする感圧性接着テープ又はシート。
【００１８】
１３．基材の少なくとも一方の面に感圧性接着剤層を有している感圧性接着テープ又はシートであって、基材が、請求項１１に記載の微粒子含有粘弾性層により形成されていることを特徴とする感圧性接着テープ又はシート。
【発明の効果】
【００１９】
本発明の微粒子を有する微粒子含有粘弾性層によれば、常温での接着強さやせん断強さを損なうことなく、高温の接着強さの優れた感圧性接着テープ又はシートにおける感圧性接着剤層や基材を形成することが可能である。また、前記微粒子含有粘弾性層を用いて製造した感圧性接着テープ又はシートは、常温での接着強さやせん断強さを損なうことなく、優れた高温の接着強さを発揮することができる。
【発明を実施するための最良の形態】
【００２０】
本発明は、微粒子含有粘弾性層であって、微粒子の９０％粒径が３０μｍ以下であることを特徴とする微粒子含有粘弾性層を利用した感圧性接着剤層又は基材、及び該微粒子含有粘弾性層を用いた感圧性接着テープ又はシートに関する。
【００２１】
本発明の微粒子含有粘弾性層は、少なくとも９０％粒径が３０μ以下の微粒子とベースポリマーとからなる微粒子含有粘弾性組成物から形成することができる。特に、微粒子含有粘弾性組成物を活性エネルギー光線により硬化して形成することが好ましい。本発明の粘着剤組成物は、気泡及びフッ素系界面活性剤を含む界面活性剤を使用することもできる。
【００２２】
（９０％粒径が３０μｍ以下の微粒子）
本発明における、９０％粒径が３０μｍ以下の微粒子としては銅、ニッケル、アルミニウム、クロム、鉄、ステンレスなどの金属粒子、金属酸化物粒子；炭化ケイ素、炭化ホウ素、炭化窒素などの炭化物粒子、窒化アルミニウム、窒化ケイ素、窒化ホウ素などの窒化物粒子；アルミナ、ジルコニウムなどの酸化物に代表されるセラミック粒子；炭化カルシウム、水酸化アルミニウム、ガラス、シリカなどの無機微粒子；火山シラス、砂などの天然原料粒子；ポリスチレン、ポリメチルメタクリレート、フェノール樹脂、ベンゾグアナミン樹脂、尿素樹脂、シリコン樹脂、ナイロン、ポリエステル、ポリウレタン、ポリエチレン、ポリプロピレン、ポリアミド、ポリイミドなどのポリマー粒子などを挙げることができる。また、中空無機微粒子としては、中空ガラスバルーン等のガラス製の中空バルーン；中空アルミナバルーン等の金属化合物製の中空バルーン；中空セラミックバルーン等の磁器製中空バルーンなどを挙げることができる。また、中空の有機粒子としては、例えば、中空のアクリルバルーン、中空の塩化ビニリデンバルーン等、樹脂製の中空バルーンなどを挙げることができる。
【００２３】
これら微粒子の中でも、紫外線反応を用いる重合の効率や重みなどの観点から、中空無機微粒子を用いることが好ましく、更に中空ガラスバルーンを用いることでせん断力、保持力などの他の特性を損なうことなく、高温接着力を向上させることが可能になり、好ましい。
【００２４】
９０％粒径が３０μｍ以下である微粒子は、市販されている微粒子から分級機や篩によって９０％粒径が３０μｍ以下の微粒子を選別することで得ることができるが、特にこれに限定されるものではない。
【００２５】
例えば、中空ガラスバルーンとしては商品名「ガラスマイクロバルーン」（富士シリシア（株）製）や商品名「セルスターＺ−２５」「セルスターＺ−２７」「セルスターＣＺ−３１Ｔ」「セルスターＺ−３６」「セルスターＺ−３９」「セルスターＴ‐３６」「セルスターＳＸ−３９」「セルスターＰＺ‐６０００」（いずれも東海工業（株）製）、商品名「サイラックス・ファインバルーン」（ファインバルーン（有）製）などを用いることができる。
【００２６】
例えば、分級機としては商品名「ターボクラシファイア」（日清エンジニアリング（株）製）や商品名「エルボージェット分級機」（（株）マツボー製）、篩としては商品名「ターボスクリーナー」（（株）マツボー製）などを用いることができる。
【００２７】
また、中実ガラスバルーンとしては、市販されている商品名「サンスフィアＮＰ−１００」（旭硝子（株）製）、商品名「マイクロガラスビーズＥＭＢ−２０」（ポッターズ・バロティーニ（株））、商品名「ガラスビーズＥＧＢ−２１０」（ポッターズ・バロティーニ（株））用いることができる。
【００２８】
本発明において、９０％粒径とは、得られた微粒子の粒度分布において、その微粒子の集団の全粒径を１００%として累積カーブを求めたとき、その累積カーブが小さい粒径から９０%となる粒径をいう。
【００２９】
９０％粒径が３０μｍ以下の微粒子を用いることでせん断力、保持力などの他の特性を損なうことがなく、高温接着力を向上させることが可能となる。微粒子の９０％粒径としては、３０μｍ以下が良く、好ましくは２５μｍ以下、さらに好ましくは２０μｍの範囲にある粒径の微粒子が良い。また、平均粒径としては１５μｍ以下が良く、好ましくは２〜１５μｍ、さらに好ましくは２〜１２μｍの範囲にある粒径の微粒子がよい。この理由としては定かではないが、粒径が小さくなるほど比表面積が大きくなり、ベースポリマーとの接着面積が増えることで密着性が良好になることや、微粒子がベースポリマー中に分散することで感圧性接着剤層全体や被着体との界面の凝集力が向上するためではないかと推察される。よって、９０％粒径が３０μｍより大きな微粒子を添加して得られた感圧性接着剤層ではせん断力、保持力などの他の特性を損なうことなく、高温接着力を高めることはできない。
【００３０】
微粒子の９０％粒径及び平均粒径はレーザー光散乱方式の粒度分布測定装置を用いて測定することができる。具体的には粒度分布測定装置（ＳＡＬＤ−２２００（株）島津製作所製）を用いることができる。
【００３１】
微粒子の比重としては、特に制限されないが、例えば、０．１〜１．８ｇ／ｃｍ3の範囲から選択することができる。より好ましくは０．２〜１．５ｇ／ｃｍ3の範囲から選択することができる。微粒子の比重が０．１ｇ／ｃｍ3よりも小さいと、微粒子を微粒子含有粘弾性組成物中に配合して混合する際に、浮き上がりが大きくなり、均一に分散させることができにくい場合がある。また、ガラス強度が弱く容易に割れてしまう。一方、１．８ｇ／ｃｍ3よりも大きいと、紫外線の透過率が低下して紫外線反応の効率が低下する恐れがある。また、できた感圧性接着フィルム又はシートが重くなり、作業性が悪くなる。
【００３２】
微粒子の使用量としては、特に限定されず、例えば、微粒子含有粘弾性組成物により形成された粘弾性層の全体積に対して５〜５０容積％（体積％）、好ましくは１５〜４０容積％となるような範囲から選択することができる。微粒子の使用量が微粒子含有粘弾性組成物により形成された粘弾性層の全体積に対して５容積％未満となるような使用量であると、微粒子を添加した効果が低く、一方、５０容量％を超えるような使用量であると、微粒子含有粘弾性組成物からなる感圧性接着剤層による粘着力が低下する場合がある。
【００３３】
（ベースポリマー）
微粒子含有粘弾性層におけるベースポリマーとしては、特に制限されないが、微粒子含有粘弾性層が感圧性接着剤層（微粒子含有感圧性接着剤層）である場合、例えば、公知の感圧性接着剤（粘着剤）（例えば、アクリル系感圧性接着剤、ゴム系感圧性接着剤、ビニルアルキルエーテル系感圧性接着剤、シリコン系感圧性接着剤、ポリエステル系感圧性接着剤、ポリアミド系感圧性接着剤、ウレタン系感圧性接着剤、フッ素系感圧性接着剤、エポキシ系感圧性接着剤など）におけるベースポリマー（粘着性成分）から適宜選択して用いることができる。すなわち、本発明の微粒子含有粘弾性層が用いられた微粒子含有感圧性接着剤層は、アクリル系感圧性接着剤、ゴム系感圧性接着剤、ビニルアルキルエーテル系感圧性接着剤、シリコン系感圧性接着剤、ポリエステル系感圧性接着剤、ポリアミド系感圧性接着剤、ウレタン系感圧性接着剤、フッ素系感圧性接着剤、エポキシ系感圧性接着剤などの公知の感圧性接着剤が用いられた感圧性接着剤層であってもよい。
【００３４】
一方、微粒子含有粘弾性層が微粒子を含有する基材である場合、前記微粒子含有感圧性接着剤層におけるベースポリマーと同様のポリマーから適宜選択して用いることができる。
【００３５】
ベースポリマーは、単独で又は２種以上組み合わせて使用することができる。ベースポリマーとしては、公知のアクリル系感圧性接着剤におけるベースポリマーを好適に用いることができる。アクリル系感圧性接着剤では、通常、ベースポリマーとして、アクリル系ポリマー［特に、（メタ）アクリル酸エステルを単量体主成分とするアクリル系ポリマー］を含有している。該アクリル系ポリマーにおいて、（メタ）アクリル酸エステルは、１種のみが用いられていてもよく、２種以上が組み合わせられて用いられていてもよい。このような（メタ）アクリル酸エステルとしては、（メタ）アクリル酸アルキルエステルを好適に用いることができる。前記アクリル系ポリマーにおける（メタ）アクリル酸アルキルエステルとしては、例えば、（メタ）アクリル酸メチル、（メタ）アクリル酸エチル、（メタ）アクリル酸プロピル、（メタ）アクリル酸イソプロピル、（メタ）アクリル酸ブチル、（メタ）アクリル酸イソブチル、（メタ）アクリル酸ｓ−ブチル、（メタ）アクリル酸ｔ−ブチル、（メタ）アクリル酸ペンチル、（メタ）アクリル酸イソペンチル、（メタ）アクリル酸ヘキシル、（メタ）アクリル酸ヘプチル、（メタ）アクリル酸オクチル、（メタ）アクリル酸２−エチルヘキシル、（メタ）アクリル酸イソオクチル、（メタ）アクリル酸ノニル、（メタ）アクリル酸イソノニル、（メタ）アクリル酸デシル、（メタ）アクリル酸イソデシル、（メタ）アクリル酸ウンデシル、（メタ）アクリル酸ドデシル、（メタ）アクリル酸トリデシル、（メタ）アクリル酸テトラデシル、（メタ）アクリル酸ペンタデシル、（メタ）アクリル酸ヘキサデシル、（メタ）アクリル酸ヘプタデシル、（メタ）アクリル酸オクタデシル、（メタ）アクリル酸ノナデシル、（メタ）アクリル酸エイコシルなどの（メタ）アクリル酸Ｃ1-20アルキルエステル［好ましくは（メタ）アクリル酸Ｃ2-14アルキルエステル、さらに好ましくは（メタ）アクリル酸Ｃ2-10アルキルエステル］などが挙げられる。
【００３６】
また、（メタ）アクリル酸アルキルエステル以外の（メタ）アクリル酸エステルとしては、例えば、シクロペンチル（メタ）アクリレート、シクロヘキシル（メタ）アクリレート、イソボルニル（メタ）アクリレート等の脂環式炭化水素基を有する（メタ）アクリル酸エステルや、フェニル（メタ）アクリレート等の芳香族炭化水素基を有する（メタ）アクリル酸エステルなどが挙げられる。
【００３７】
なお、（メタ）アクリル酸エステルは、アクリル系ポリマーの単量体主成分として用いられているので、（メタ）アクリル酸エステル［特に、（メタ）アクリル酸アルキルエステル］の割合は、例えば、アクリル系ポリマーを調製するためのモノマー成分全量に対して６０重量％以上（好ましくは８０重量％以上）であることが重要である。
【００３８】
前記アクリル系ポリマーでは、モノマー成分として、極性基含有単量体や多官能性単量体などの各種の共重合性単量体が用いられていてもよい。 モノマー成分として、共重合性単量体を用いることにより、例えば、被着体への接着力を向上させたり、粘着剤（感圧性接着剤）の凝集力を高めたりすることができる。共重合性単量体は単独で又は２種以上組み合わせて使用することができる。
【００３９】
前記極性基含有単量体としては、例えば、（メタ）アクリル酸、イタコン酸、マレイン酸、フマル酸、クロトン酸、イソクロトン酸などのカルボキシル基含有単量体又はその無水物（無水マレイン酸など）；（メタ）アクリル酸ヒドロキシエチル、（メタ）アクリル酸ヒドロキシプロピル、（メタ）アクリル酸ヒドロキシブチル等の（メタ）アクリル酸ヒドロキシアルキルなどの水酸基含有単量体；アクリルアミド、メタアクリルアミド、Ｎ，Ｎ−ジメチル（メタ）アクリルアミド、Ｎ−メチロール（メタ）アクリルアミド、Ｎ−メトキシメチル（メタ）アクリルアミド、Ｎ−ブトキシメチル（メタ）アクリルアミドなどのアミド基含有単量体；（メタ）アクリル酸アミノエチル、（メタ）アクリル酸ジメチルアミノエチル、（メタ）アクリル酸ｔ−ブチルアミノエチルなどのアミノ基含有単量体；（メタ）アクリル酸グリシジル、（メタ）アクリル酸メチルグリシジルなどのグリシジル基含有単量体；アクリロニトリルやメタクリロニトリルなどのシアノ基含有単量体；Ｎ−ビニル−２−ピロリドン、（メタ）アクリロイルモルホリンの他、Ｎ−ビニルピリジン、Ｎ−ビニルピペリドン、Ｎ−ビニルピリミジン、Ｎ−ビニルピペラジン、Ｎ−ビニルピラジン、Ｎ−ビニルピロール、Ｎ−ビニルイミダゾール、Ｎ−ビニルオキサゾール等の複素環含有ビニル系単量体などが挙げられる。極性基含有単量体としては、アクリル酸等のカルボキシル基含有単量体又はその無水物が好適である。
【００４０】
極性基含有単量体の使用量としては、アクリル系ポリマーを調製するためのモノマー成分全量に対して３０重量％以下（例えば、１〜３０重量％）であり、好ましくは３〜２０重量％である。極性基含有単量体の使用量が、アクリル系ポリマーを調製するためのモノマー成分全量に対して３０重量％を超えると、例えば、アクリル系感圧性接着剤の凝集力が高くなりすぎ、感圧接着性が低下するおそれがある。なお、極性基含有単量体の使用量が少なすぎると（例えば、アクリル系ポリマーを調製するためのモノマー成分全量に対して１重量％未満であると）、例えば、アクリル系感圧性接着剤の凝集力が低下し、高いせん断力が得られなくなる。アクリル系感圧性接着剤の凝集力を調整するために、多官能性単量体を用いることも可能である。
【００４１】
前記多官能性単量体としては、例えば、ヘキサンジオールジ（メタ）アクリレート、（ポリ）エチレングリコールジ（メタ）アクリレート、（ポリ）プロピレングリコールジ（メタ）アクリレート、ネオペンチルグリコールジ（メタ）アクリレート、ペンタエリスリトールジ（メタ）アクリレート、ペンタエリスリトールトリ（メタ）アクリレート、ジペンタエリスリトールヘキサ（メタ）アクリレート、トリメチロールプロパントリ（メタ）アクリレート、テトラメチロールメタントリ（メタ）アクリレート、アリル（メタ）アクリレート、ビニル（メタ）アクリレート、ジビニルベンゼン、エポキシアクリレート、ポリエステルアクリレート、ウレタンアクリレート、ブチルジ（メタ）アクリレート、ヘキシルジ（メタ）アクリレートなどが挙げられる。
【００４２】
多官能性単量体の使用量としては、アクリル系ポリマーを調製するためのモノマー成分全量に対して２重量％以下（例えば、０．０１〜２重量％）であり、好ましくは０．０２〜１重量％である。多官能性単量体の使用量が、アクリル系ポリマーを調製するためのモノマー成分全量に対して２重量％を超えると、例えば、アクリル系感圧性接着剤の凝集力が高くなりすぎ、感圧接着性が低下するおそれがある。なお、多官能性単量体の使用量が少なすぎると（例えば、アクリル系ポリマーを調製するためのモノマー成分全量に対して０．０１重量％未満であると）、例えば、アクリル系感圧性接着剤の凝集力が低下する。
【００４３】
また、極性基含有単量体や多官能性単量体以外の共重合性単量体としては、例えば、酢酸ビニル、プロピオン酸ビニルなどのビニルエステル類；スチレン、ビニルトルエンなどの芳香族ビニル化合物；エチレン、ブタジエン、イソプレン、イソブチレンなどのオレフィン又はジエン類；ビニルアルキルエーテルなどのビニルエーテル類；塩化ビニル；（メタ）アクリル酸メトキシエチル、（メタ）アクリル酸エトキシエチルなどの（メタ）アクリル酸アルコキシアルキル系モノマー；ビニルスルホン酸ナトリウムなどのスルホン酸基含有単量体；２−ヒドロキシエチルアクリロイルホスフェートなどのリン酸基含有モノマー；シクロヘキシルマレイミド、イソプロピルマレイミドなどのイミド基含有単量体；２−メタクリロイルオキシエチルイソシアネートなどのイソシアネート基含有単量体；フッ素原子含有（メタ）アクリレート；ケイ素原子含有（メタ）アクリレートなどが挙げられる。
【００４４】
（重合開始剤）
本発明では、前記ベースポリマーとしてのアクリル系ポリマーの調製に際して（すなわち、微粒子含有感圧性接着剤層や微粒子含有基材等の微粒子含有粘弾性層の形成に際して、熱重合開始剤や光重合開始剤（光開始剤）などの重合開始剤を用いた熱や活性エネルギー光線による硬化反応を利用することができる。すなわち、微粒子含有粘弾性組成物には、熱重合開始剤や光重合開始剤などの重合開始剤が含まれていてもよい。従って、微粒子含有粘弾性組成物は、熱や、エネルギー光線により硬化が可能である。このように、重合開始剤（熱重合開始剤や光重合開始剤など）が含まれていると、熱や活性エネルギー光線により硬化が可能となり、そのため、微粒子が混合された状態で硬化させて微粒子含有粘弾性層（微粒子含有感圧性接着剤層や微粒子含有基材など）を形成させることにより、微粒子が安定して含有された構造を有する微粒子含有粘弾性層を容易に形成することができる。
【００４５】
このような重合開始剤としては、重合時間を短くすることができる利点などから、光重合開始剤を好適に用いることができる。すなわち、活性エネルギー光線を用いた重合を利用して、安定した微粒子含有構造を有する微粒子含有粘弾性層を形成することが好ましい。
なお、重合開始剤は単独で又は２種以上組み合わせて使用することができる。
【００４６】
前記光重合開始剤としては、特に制限されず、例えば、ベンゾインエーテル系光重合開始剤、アセトフェノン系光重合開始剤、α−ケトール系光重合開始剤、芳香族スルホニルクロリド系光重合開始剤、光活性オキシム系光重合開始剤、ベンゾイン系光重合開始剤、ベンジル系光重合開始剤、ベンゾフェノン系光重合開始剤、ケタール系光重合開始剤、チオキサントン系光重合開始剤などを用いることができる。
【００４７】
具体的には、ベンゾインエーテル系光重合開始剤としては、例えば、ベンゾインメチルエーテル、ベンゾインエチルエーテル、ベンゾインプロピルエーテル、ベンゾインイソプロピルエーテル、ベンゾインイソブチルエーテル、２，２−ジメトキシ−１，２−ジフェニルエタン−１−オン、アニソールメチルエーテルなどが挙げられる。；アセトフェノン系光重合開始剤としては、例えば、２，２−ジエトキシアセトフェノン、２，２−ジメトキシ−２−フェニルアセトフェノン、１−ヒドロキシシクロヘキシルフェニルケトン、４−フェノキシジクロロアセトフェノン、４−ｔ−ブチル−ジクロロアセトフェノンなどが挙げられる。；  α−ケトール系光重合開始剤としては、例えば、２−メチル−２−ヒドロキシプロピオフェノン、１−［４−（２−ヒドロキシエチル）−フェニル］−２−ヒドロキシ−２−メチルプロパン−１−オンなどが挙げられる。；  芳香族スルホニルクロリド系光重合開始剤としては、例えば、２−ナフタレンスルホニルクロライドなどが挙げられる。光活性オキシム系光重合開始剤としては、例えば、１−フェニル−１，１−プロパンジオン−２−（ｏ−エトキシカルボニル）−オキシムなどが挙げられる。
【００４８】
また、ベンゾイン系光重合開始剤には、例えば、ベンゾインなどが含まれる。；ベンジル系光重合開始剤には、例えば、ベンジルなどが含まれる。；ベンゾフェノン系光重合開始剤には、例えば、ベンゾフェノン、ベンゾイル安息香酸、３，３´−ジメチル−４−メトキシベンゾフェノン、ポリビニルベンゾフェノン、α−ヒドロキシシクロヘキシルフェニルケトンなどが含まれる。；ケタール系光重合開始剤には、例えば、ベンジルジメチルケタールなどが含まれる。；チオキサントン系光重合開始剤には、例えば、チオキサントン、２−クロロチオキサントン、２−メチルチオキサントン、２，４−ジメチルチオキサントン、イソプロピルチオキサントン、２，４−ジクロロチオキサントン、２，４−ジエチルチオキサントン、２，４−ジイソプロピルチオキサントン、ドデシルチオキサントンなどが含まれる。
【００４９】
光重合開始剤の使用量としては、特に制限されないが、例えば、微粒子含有粘弾性組成物中のベースポリマーを形成するための全モノマー成分［特に、（メタ）アクリル酸エステルを単量体主成分とするアクリル系ポリマーを形成するための全モノマー成分］１００重量部に対して０．０１〜５重量部（好ましくは０．０５〜３重量部）の範囲から選択することができる。
【００５０】
光重合開始剤の活性化に際しては、活性エネルギー光線を微粒子含有粘弾性組成物に照射することが重要である。このような活性エネルギー光線としては、例えば、α線、β線、γ線、中性子線、電子線などの電離性放射線や、紫外線などが挙げられ、特に、紫外線が好適である。また、活性エネルギー光線の照射エネルギーや、その照射時間などは特に制限されず、光重合開始剤を活性化させて、モノマー成分の反応を生じさせることができればよい。
【００５１】
前記熱重合開始剤としては、例えば、アゾ系重合開始剤［例えば、２，２´−アゾビスイソブチロニトリル、２，２´−アゾビス−２−メチルブチロニトリル、２，２´−アゾビス（２−メチルプロピオン酸）ジメチル、４，４´−アゾビス−４−シアノバレリアン酸、アゾビスイソバレロニトリル、２，２´−アゾビス（２−アミジノプロパン）ジヒドロクロライド、２，２´−アゾビス［２−（５−メチル−２−イミダゾリン−２−イル）プロパン］ジヒドロクロライド、２，２´−アゾビス（２−メチルプロピオンアミジン）二硫酸塩、２，２´−アゾビス（Ｎ，Ｎ´−ジメチレンイソブチルアミジン）ジヒドロクロライドなど］、過酸化物系重合開始剤（例えば、ジベンゾイルペルオキシド、ｔｅｒｔ−ブチルペルマレエートなど）、レドックス系重合開始剤などが挙げられる。熱重合開始剤の使用量としては、特に制限されず、従来、熱重合開始剤として利用可能な範囲であればよい。
【００５２】
本発明の微粒子含有粘弾性層は、気泡を含有してもよい。気泡を含有する微粒子含有粘弾性層中に混合可能な気泡量としては、特に制限されず、使用用途などに応じて適宜選択することができ、例えば、気泡を含有する微粒子含有粘弾性層の全体積に対して５〜４０体積％、好ましくは８〜３０体積％である。混合量が５体積％より少なくなると気泡を混合した効果が得られず、４０体積％より多くなると微粒子含有粘弾性層を貫通する気泡が入り、接着性能や外観が悪くなる。
【００５３】
気泡を含有する微粒子含有粘弾性層中に混合される気泡は、基本的には、独立気泡タイプの気泡であることが望ましいが、独立気泡タイプの気泡と連続気泡タイプの気泡とが混在していてもよい。
【００５４】
また、このような気泡としては、通常、球状（特に真球状）の形状を有しているが、いびつな形状の球状を有していてもよい。前記気泡において、その平均気泡径（直径）としては、特に制限されず、例えば、１〜１０００μｍ（好ましくは１０〜５００μｍ、さらに好ましくは３０〜３００μｍ）の範囲から選択することができる。
【００５５】
なお、気泡中に含まれる気体成分（気泡を形成するガス成分；「気泡形成ガス」と称する場合がある）としては、特に制限されず、窒素、二酸化炭素、アルゴンなどの不活性ガスの他、空気などの各種気体成分を用いることができる。気泡形成ガスとしては、気泡形成ガスを混合した後に、重合反応等の反応を行う場合は、その反応を阻害しないものを用いることが重要である。気泡形成ガスとしては、反応を阻害しないことや、コスト的な観点などから、窒素が好適である。微細な気泡を安定に混合するために微粒子含有粘弾性組成物には界面活性剤を添加しても良い。界面活性剤には公知の炭化水素系界面活性剤、シリコン系界面活性剤、フッ素系界面活性剤を用いることができる。特にフッ素系、好ましくはフッ素系界面活性剤が好ましく、特に、重量平均分子量が２００００以上のフッ素系ポリマーを含有するフッ素系界面活性剤を用いてもよい。フッ素系界面活性剤として、重量平均分子量が２００００以上のフッ素系ポリマーを含有するものが用いられているので、気泡を含有する微粒子含有粘弾性層中には、充分な量の気泡が安定して混合されている。これは、フッ素系界面活性剤を構成するフッ素系ポリマーの重量平均分子量が、２００００以上と大きいために、生じた気泡の膜強度が強くなり、そのため、混合可能な気泡量が多くなり、また、気泡の安定性が高まり、気泡の合一化が進み難くなっているためであると推察される。
【００５６】
フッ素系界面活性剤としては、重量平均分子量が２００００以上のフッ素系ポリマーを含有するフッ素系界面活性剤が用いることが好ましく、２００００〜１０００００（好ましくは２２０００〜８００００、さらに好ましくは２４０００〜６００００）の範囲から選択することができる。フッ素系界面活性剤のフッ素系ポリマーの重量平均分子量が２００００未満であると、気泡の混合性や、混合された気泡の安定性が低下し、混合することが可能な気泡の量が低下し、また、たとえ混合されても、気泡を混合してから、気泡を含有する微粒子含有粘弾性組成物により形成された気泡を含有する微粒子含有感圧性接着剤層（「気泡を含有する微粒子含有感圧性接着剤層」と称する場合がある）や気泡を含有する微粒子含有基材（「気泡を含有する微粒子含有基材」と称する場合がある）を形成するまでの間に、気泡の合一が進み易く、その結果、気泡を含有する微粒子含有感圧性接着剤層や気泡を含有する微粒子含有基材中の気泡量が減少し、また気泡を含有する微粒子含有感圧性接着剤層や気泡を含有する微粒子含有基材を貫通するような気泡（孔）が形成されるようになる。
【００５７】
なお、前記フッ素系ポリマーは１種のみが用いられていてもよく、２種以上が組み合わせられて用いられていてもよい。
【００５８】
このようなフッ素系ポリマーは、モノマー成分として、フッ素原子含有基を有するモノマー（「フッ素系モノマー」と称する場合がある）を少なくとも含有している。フッ素系モノマーは、１種のみが用いられていてもよく、２種以上が組み合わせられて用いられていてもよい。
【００５９】
前記フッ素系モノマーとしては、例えば、フッ素原子含有基を有するビニル系単量体を好適に用いることができる。このようなフッ素原子含有基を有するビニル系単量体において、フッ素原子含有基としては、パーフルオロ基が好適であり、該パーフルオロ基は、１価であってもよく、２価以上の多価であってもよい。１価のフッ素原子含有基（特にパーフルオロ基）としては、例えば、パーフルオロアルキル基（例えば、ＣＦ3ＣＦ2基、ＣＦ3ＣＦ2ＣＦ2基など）を好適に用いることができる。該パーフルオロアルキル基は、他の基（例えば、−Ｏ−基、−ＯＣＯ−基、アルキレン基など）を介してビニル系単量体に結合していてもよい。具体的には、１価のフッ素原子含有基は、パーフルオロエーテル基（パーフルオロアルキル−オキシ基等）、パーフルオロエステル基（パーフルオロアルキル−オキシカルボニル基や、パーフルオロアルキル−カルボニルオキシ基等）などの形態であってもよい。前記パーフルオロエーテル基としては、例えば、ＣＦ3ＣＦ2Ｏ基、ＣＦ3ＣＦ2ＣＦ2Ｏ基などが挙げられる。また、前記パーフルオロエステル基としては、例えば、ＣＦ3ＣＦ2ＯＣＯ基、ＣＦ3ＣＦ2ＣＦ2ＯＣＯ基、ＣＦ3ＣＦ2ＣＯＯ基、ＣＦ3ＣＦ2ＣＦ2ＣＯＯ基などが挙げられる。
【００６０】
また、２価以上のフッ素原子含有基において、例えば、２価のフッ素原子含有基としては、前記パーフルオロアルキル基に対応したパーフルオロアルキレン基（例えば、テトラフルオロエチレン基、ヘキサフルオロプロピレン基など）などが挙げられる。該パーフルオロアルキレン基は、前記パーフルオロアルキル基と同様に、他の基（例えば、−Ｏ−基、−ＯＣＯ−基、アルキレン基など）を介して主鎖に結合していてもよく、例えば、テトラフルオロエチレン−オキシ基、ヘキサフルオロプロピレン−オキシ基等のパーフルオロアルキレン−オキシ基；テトラフルオロエチレン−オキシカルボニル基、ヘキサフルオロプロピレン−オキシカルボニル基等のパーフルオロアルキレン−オキシカルボニル基などの形態であってもよい。
【００６１】
このようなパーフルオロ基（パーフルオロアルキル基やパーフルオロアルキレン基など）等のフッ素原子含有基において、パーフルオロ基部位の炭素数としては特に制限されず、例えば、１又は２以上（好ましくは３〜３０、さらに好ましくは４〜２０）である。
【００６２】
フッ素原子含有基を有するビニル系単量体としては、特にフッ素原子含有基を有する（メタ）アクリル酸エステルが好適である。このようなフッ素原子含有基を有する（メタ）アクリル酸エステルとしては、例えば、パーフルオロアルキル（メタ）アクリレートが好適である。パーフルオロアルキル（メタ）アクリレートとしては、例えば、パーフルオロメチル（メタ）アクリレート、パーフルオロエチル（メタ）アクリレート、パーフルオロプロピル（メタ）アクリレート、パーフルオロイソプロピル（メタ）アクリレート、パーフルオロブチル（メタ）アクリレート、パーフルオロイソブチル（メタ）アクリレート、パーフルオロｓ−ブチル（メタ）アクリレート、パーフルオロｔ−ブチル（メタ）アクリレート、パーフルオロペンチル（メタ）アクリレート、パーフルオロヘキシル（メタ）アクリレート、パーフルオロヘプチル（メタ）アクリレート、パーフルオロオクチル（メタ）アクリレートなどのパーフルオロＣ1-20アルキル（メタ）アクリレートなどが挙げられる。
【００６３】
フッ素系ポリマーとしては、モノマー成分として、フッ素系モノマーとともに、該フッ素系モノマーと共重合が可能なモノマー成分（「非フッ素系モノマー」と称する場合がある）が用いられていてもよい。非フッ素系モノマーは単独で又は２種以上組み合わせて使用することができる。
【００６４】
例えば、フッ素系モノマーがフッ素原子含有基を有するビニル系単量体［特に、フッ素原子含有基を有する（メタ）アクリル酸エステル］である場合、非フッ素系モノマーとしては、（メタ）アクリル酸エステルを好適に用いることができ、なかでも、（メタ）アクリル酸アルキルエステルが好ましい。（メタ）アクリル酸アルキルエステルとしては、例えば、（メタ）アクリル酸メチル、（メタ）アクリル酸エチル、（メタ）アクリル酸プロピル、（メタ）アクリル酸イソプロピル、（メタ）アクリル酸ブチル、（メタ）アクリル酸イソブチル、（メタ）アクリル酸ｓ−ブチル、（メタ）アクリル酸ｔ−ブチル、（メタ）アクリル酸ペンチル、（メタ）アクリル酸ヘキシル、（メタ）アクリル酸ヘプチル、（メタ）アクリル酸オクチル、（メタ）アクリル酸２−エチルヘキシル、（メタ）アクリル酸イソオクチル、（メタ）アクリル酸ノニル、（メタ）アクリル酸イソノニル、（メタ）アクリル酸デシル、（メタ）アクリル酸イソデシル、（メタ）アクリル酸ウンデシル、（メタ）アクリル酸ドデシル、（メタ）アクリル酸トリデシル、（メタ）アクリル酸テトラデシル、（メタ）アクリル酸ペンタデシル、（メタ）アクリル酸ヘキサデシル、（メタ）アクリル酸ヘプタデシル、（メタ）アクリル酸オクタデシル、（メタ）アクリル酸ノナデシル、（メタ）アクリル酸エイコシルなどの（メタ）アクリル酸Ｃ1-20アルキルエステル［好ましくは（メタ）アクリル酸Ｃ4-18アルキルエステル］などが挙げられる。
【００６５】
なお、（メタ）アクリル酸アルキルエステル以外の（メタ）アクリル酸エステルとしては、例えば、シクロペンチル（メタ）アクリレート、シクロヘキシル（メタ）アクリレート、イソボルニル（メタ）アクリレート等の脂環式炭化水素基を有する（メタ）アクリル酸や、フェニル（メタ）アクリレート等の芳香族炭化水素基を有する（メタ）アクリル酸などが挙げられる。
【００６６】
また、非フッ素系モノマーとしては、（メタ）アクリル酸、イタコン酸、マレイン酸、フマル酸、クロトン酸、イソクロトン酸などのカルボキシル基含有単量体又はその無水物；ビニルスルホン酸ナトリウムなどのスルホン酸基含有単量体；スチレン、ビニルトルエンなどの芳香族ビニル化合物；アクリロニトリルやメタクリロニトリルなどのシアノ基含有単量体；エチレン、ブタジエン、イソプレン、イソブチレンなどのオレフィン又はジエン類；酢酸ビニルなどのビニルエステル類；ビニルアルキルエーテルなどのビニルエーテル類；塩化ビニル；アクリルアミド、メタアクリルアミド、Ｎ−ビニルピロリドン、Ｎ，Ｎ−ジメチル（メタ）アクリルアミド、Ｎ−メチロール（メタ）アクリルアミド、Ｎ−メトキシメチル（メタ）アクリルアミド、Ｎ−ブトキシメチル（メタ）アクリルアミドなどのアミド基含有単量体；（メタ）アクリル酸ヒドロキシエチル、（メタ）アクリル酸ヒドロキシプロピル、（メタ）アクリル酸ヒドロキシブチル等の（メタ）アクリル酸ヒドロキシアルキルなどの水酸基含有単量体；（メタ）アクリル酸アミノエチル、（メタ）アクリル酸ジメチルアミノエチル、（メタ）アクリル酸ｔ−ブチルアミノエチル、（メタ）アクリロイルモルホリンなどのアミノ基含有単量体；シクロヘキシルマレイミド、イソプロピルマレイミドなどのイミド基含有単量体；（メタ）アクリル酸グリシジル、（メタ）アクリル酸メチルグリシジルなどのグリシジル基含有単量体；２−メタクリロイルオキシエチルイソシアネートなどのイソシアネート基含有単量体などが挙げられる。さらにまた、非フッ素系モノマーとしては、例えば、トリエチレングリコールジ（メタ）アクリレート、ジエチレングリコールジ（メタ）アクリレート、エチレングリコールジ（メタ）アクリレート、テトラエチレングリコールジ（メタ）アクリレート、ネオペンチルグリコールジ（メタ）アクリレート、１，６−ヘキサンジオールジ（メタ）アクリレート、トリメチロールプロパントリ（メタ）アクリレート、ペンタエリスリトールトリ（メタ）アクリレート、ジペンタエリスリトールヘキサ（メタ）アクリレート、ジビニルベンゼンなどの多官能性の共重合性単量体（多官能モノマー）が用いられていてもよい。
【００６７】
本発明では、フッ素系界面活性剤としては、フッ素原子含有基を有するビニル系単量体［特に、フッ素原子含有基を有する（メタ）アクリル酸エステル］を少なくともモノマー成分とするフッ素系ポリマーを含有するフッ素系界面活性剤が好適であり、なかでも、フッ素原子含有基を有するビニル系単量体［特に、フッ素原子含有基を有する（メタ）アクリル酸エステル］と、（メタ）アクリル酸エステル［特に、（メタ）アクリル酸アルキルエステル］とを少なくともモノマー成分とするフッ素系ポリマーを含有するフッ素系界面活性剤を好適に用いることができる。このようなフッ素系界面活性剤を構成するフッ素系ポリマーにおいて、フッ素原子含有基を有するビニル系単量体［特に、フッ素原子含有基を有する（メタ）アクリル酸エステル］の割合としては、特に制限されず、目的とする界面活性剤の特性に応じて適宜選択することができる。
【００６８】
具体的には、フッ素系界面活性剤としては、商品名「エフトップＥＦ−３５２」（ジェムコ（株）製）、商品名「エフトップＥＦ−８０１」（ジェムコ（株）製）、商品名「ユニダインＴＧ−６５６」（ダイキン工業（株）製）などを用いることができる。
【００６９】
フッ素系界面活性剤の使用量（固形分）としては、特に制限されないが、例えば、気泡含有微粒子含有粘弾性組成物中のベースポリマーを形成するための全モノマー成分［特に、（メタ）アクリル酸エステルを単量体主成分とするアクリル系ポリマーを形成するための全モノマー成分］１００重量部に対して０．０１〜２重量部（好ましくは０．０３〜１．５重量部、さらに好ましくは０．０５〜１重量部）の範囲から選択することができる。
フッ素系界面活性剤の使用量が気泡を含有する微粒子含有粘弾性組成物中のベースポリマー１００重量部に対して０．０１重量部未満であると、気泡の混合性が低下して充分な量の気泡を、気泡を含有する微粒子含有粘弾性組成物中に混合することが困難になり、一方、２重量部を超えると、接着性能が低下する。
【００７０】
本発明では、微粒子含有粘弾性層中に気泡を安定的に混合して存在させるために、気泡は、微粒子含有粘弾性組成物中に配合する最後の成分として配合して混合させることが好ましく、特に、気泡を混合する前の微粒子含有粘弾性組成物（「気泡を含有する微粒子含有粘弾性前駆体」と称する場合がある；例えば、気泡を含有する微粒子含有粘弾性組成物が気泡を含有する微粒子含有感圧性接着剤組成物である場合、感圧性接着剤前駆体）の粘度を高くすることが好ましい。気泡を含有する微粒子含有粘弾性前駆体（感圧性接着剤前駆体など）の粘度としては、混合された気泡を安定的に保持することが可能な粘度であれば特に制限されないが、例えば、粘度計としてＢＨ粘度計を用いて、ローター：Ｎｏ．５ローター、回転数：１０ｒｐｍ、測定温度：３０℃の条件で測定された粘度としては、５〜５０Ｐａ・ｓ（好ましくは１０〜４０Ｐａ・ｓ）であることが望ましい。気泡を含有する微粒子含有粘弾性前駆体の粘度（ＢＨ粘度計、Ｎｏ．５ローター、１０ｒｐｍ、３０℃）が、５Ｐａ・ｓ未満であると、粘度が低すぎて、混合した気泡がすぐに合一して系外に抜けてしまう場合があり、一方、５０Ｐａ・ｓを超えていると、気泡を含有する微粒子含有粘弾性層を形成する際に粘度が高すぎて困難となる。
【００７１】
なお、気泡を含有する微粒子含有粘弾性前駆体の粘度は、例えば、アクリルゴム、増粘性添加剤などの各種ポリマー成分等を配合する方法、ベースポリマーを形成するためのモノマー成分［例えば、アクリル系ポリマーを形成させるための（メタ）アクリル酸エステルなどのモノマー成分など］を一部重合させる方法などにより、調整することができる。
【００７２】
具体的には、例えば、ベースポリマーを形成するためのモノマー成分［例えば、アクリル系ポリマーを形成させるための（メタ）アクリル酸エステルなどのモノマー成分など］と、重合開始剤（例えば、光重合開始剤など）とを混合してモノマー混合物を調製し、該モノマー混合物に対して重合開始剤の種類に応じた重合反応を行って、一部のモノマー成分のみが重合した組成物（シロップ）を調製した後、該シロップに、重量平均分子量が２００００以上のフッ素系ポリマーを含有するフッ素系界面活性剤と、必要に応じて微粒子や各種添加剤とを配合して、気泡を安定的に含有することが可能な適度な粘度を有する気泡を含有する微粒子含有粘弾性前駆体を調製することができる。
【００７３】
そして、この気泡を含有する微粒子含有粘弾性前駆体に、気泡を導入して混合させることにより、気泡を安定的に含有している気泡を含有する微粒子含有粘弾性組成物を得ることができる。なお、前記シロップの調製に際しては、モノマー混合物中に、予め、重量平均分子量が２００００以上のフッ素系ポリマーを含有するフッ素系界面活性剤や、必要に応じて用いられる中空微粒子状体や各種添加剤などが適宜配合されていてもよい。
【００７４】
気泡を混合する方法としては、特に制限されず、公知の気泡混合方法を利用することができる。例えば、装置の例としては、中央部に貫通孔を持った円盤上に、細かい歯が多数ついたステータと、歯のついているステータと対向しており、円盤上にステータと同様の細かい歯がついているロータとを備えた装置などが挙げられる。
【００７５】
この装置におけるステータ上の歯と、ロータ上の歯との間に気泡を含有する微粒子含有粘弾性前駆体を導入し、ロータを高速回転させながら、貫通孔を通して気泡を形成させるためのガス成分（気泡形成ガス）を、気泡を含有する微粒子含有粘弾性前駆体中に導入させることにより、気泡形成ガスが気泡を含有する微粒子含有粘弾性前駆体中に細かく分散され混合された気泡を含有する微粒子含有粘弾性組成物を得ることができる。
【００７６】
なお、気泡の合一を抑制又は防止するためには、気泡の混合から、気泡を含有する微粒子含有粘弾性層の形成までの工程を一連の工程として連続的に行うことが好ましい。すなわち、前述のようにして気泡を混合させて気泡を含有する微粒子含有粘弾性組成物を調製した後、続いて、該気泡を含有する微粒子含有粘弾性組成物を用いて、公知の感圧性接着剤層の形成方法を利用して気泡を含有する微粒子含有粘弾性組成物を形成することが好ましい。
【００７７】
このような気泡を含有する微粒子含有粘弾性組成物は、気泡の合一が起こり難く、充分な量の気泡を安定的に含有しているので、気泡を含有する微粒子含有粘弾性組成物を構成するベースポリマーや添加剤などを適宜選択することにより、感圧性接着テープ又はシートにおける気泡を含有する感圧性接着剤層を形成するための気泡を含有する感圧性接着剤組成物として好適に利用することができる。また、気泡を含有する微粒子含有粘弾性組成物は、気泡を含有する微粒子含有粘弾性組成物を構成するベースポリマーや添加剤などを適宜選択することにより、気泡を含有する基材（特に、感圧性接着テープ又はシートにおける気泡を含有する基材）を形成するための気泡を含有する基材材料としても好適に利用することができる。  すなわち、気泡を含有する微粒子含有粘弾性組成物により形成された気泡を含有する粘弾性層は、気泡を含有する感圧性接着剤層や気泡を含有する基材として好適に用いることができる。
【００７８】
（他の成分）
本発明の微粒子含有粘弾性層には、前記成分（９０％粒径が３０μｍ以下の微粒子、ベースポリマー、重合開始剤、界面活性剤など）の他に、微粒子含有粘弾性層の用途に応じて、適宜な添加剤が含まれていてもよい。例えば、微粒子含有粘弾性層が感圧性接着剤層である場合、感圧性接着剤の種類に応じて、架橋剤（例えば、ポリイソシアネート系架橋剤、シリコン系架橋剤、エポキシ系架橋剤、アルキルエーテル化メラミン系架橋剤など）、粘着付与剤（例えば、ロジン誘導体樹脂、ポリテルペン樹脂、石油樹脂、油溶性フェノール樹脂、などからなる常温で固体、半固体あるいは液状のもの）、可塑剤、充填剤、老化防止剤、酸化防止剤、着色剤（顔料や染料など）などの適宜な添加剤を含んでも良い。例えば、光重合開始剤を用いて微粒子含有粘弾性層を形成する場合、該粘弾性層を着色させるために、光重合を疎外させない程度の顔料（着色顔料）を使用することができる。微粒子含有粘弾性層の着色として、黒色が望まれる場合は、例えば、カーボンブラックを用いることができる。着色顔料としてのカーボンブラックの使用量としては、着色度合いや、光重合反応を阻害しない観点から、例えば、微粒子含有粘弾性組成物中のベースポリマーを形成するための全モノマー[特に（メタ）アクリル酸エステルを単量体主成分とするアクリル系ポリマーを形成するための全モノマー成分]１００重量部に対して０．１５重量部以下（例えば、０．００１〜０．１５重量部）、好ましくは０．０１〜０．１重量部の範囲から選択することが望ましい。
【００７９】
着色顔料を用いて着色する場合、９０％粒径が３０μｍ以下の微粒子の代わりに従来の技術で示されているような平均粒径の大きなガラスバルーンに代表されるような微粒子を用いて感圧性接着剤層を作製した場合、着色の程度はややまだらになるが、９０％粒径が３０μｍ以下の微粒子を用いて作製すると、着色の程度は均一となり、高級感を与えることができる。
【００８０】
［感圧性接着テープ又はシート］
本発明の感圧性接着テープ又はシートは、前記微粒子含有粘弾性層により形成された微粒子含有感圧性接着剤層及び／又は微粒子含有基材を有している。このような感圧性接着テープ又はシートとしては、両面が接着面（粘着面）となっている両面感圧性接着テープ又はシートの形態を有していてもよく、片面のみが接着面となっている感圧性接着テープ又はシートの形態を有していてもよい。具体的には、感圧性接着テープ又はシートとしては、微粒子含有粘弾性層が微粒子含有感圧性接着剤層である場合、例えば、図１（ａ）又は（ｂ）で示されるように、（１）基材の少なくとも一方の面に微粒子含有感圧性接着剤層が形成され且つ基材の両面側に粘着面が形成された構成の微粒子含有感圧性接着剤層を有する基材付き両面感圧性接着テープ又はシート（微粒子含有感圧性接着剤層を有する基材付き両面粘着テープ又はシート）、図１（ｃ）で示されるように、（２）基材の一方の面に微粒子含有感圧性接着剤層が形成された構成の微粒子含有感圧性接着剤層を有する基材付き感圧性接着テープ又はシート（微粒子含有感圧性接着剤層を有する基材付き片面粘着テープ又はシート）、図１（ｄ）で示されるように、（３）微粒子含有感圧性接着剤層のみから形成された構成の微粒子含有感圧性接着剤層を有する基材レス両面感圧性接着テープ又はシート（微粒子含有感圧性接着剤層を有する基材レス両面粘着テープ又はシート）などが挙げられる。
【００８１】
図１は本発明の感圧性接着テープ又はシートの例を部分的に示す概略断面図である。図１において、１、１１、１２、１３は、それぞれ、微粒子含有感圧性接着剤層を有する感圧性接着テープ又はシート、２は微粒子含有感圧性接着剤層、３は基材（微粒子非含有基材）、４は感圧性接着剤層（微粒子非含有感圧性接着剤層）である。図１（ａ）で示される微粒子含有感圧性接着剤層を有する感圧性接着テープ又はシート１は、微粒子非含有基材３の両面に微粒子含有感圧性接着剤層２が形成された構成を有している。図１（ｂ）で示される微粒子含有感圧性接着剤層を有する感圧性接着テープ又はシート１１は、微粒子非含有基材３の一方の面に微粒子含有感圧性接着剤層２が形成され且つ他方の面に微粒子非含有感圧性接着剤層４が形成された構成を有している。図１（ｃ）で示される微粒子含有感圧性接着剤層を有する感圧性接着テープ又はシート１２は、微粒子非含有基材３の片面に微粒子含有感圧性接着剤層２が形成された構成を有している。図１（ｄ）で示される微粒子含有感圧性接着剤層を有する感圧性接着テープ又はシート１３は、微粒子含有感圧性接着剤層２のみにより形成された構成を有している。
【００８２】
なお、微粒子含有感圧性接着剤層を有する感圧性接着テープ又はシートが、図１（ａ）や（ｂ）で示されるように、基材付き両面粘着テープ又はシートである場合、図１（ａ）で示されるように、基材の両面に形成された感圧性接着剤層（粘着剤層）が微粒子含有感圧性接着剤層であってもよく、また、図１（ｂ）で示されるように、基材の一方の面に形成された感圧性接着剤層が微粒子含有感圧性接着剤層であり且つ基材の他方の面に形成された感圧性接着剤層が微粒子を含有していない感圧性接着剤層（「微粒子非含有感圧性接着剤層」と称する場合がある）であってもよい。また、図１（ａ）〜（ｃ）で示されるように、微粒子含有感圧性接着剤層を有する感圧性接着テープ又はシートが基材を有している場合、該基材は、微粒子含有粘弾性組成物により形成された微粒子含有基材であってもよく、微粒子を含有していない基材（「微粒子非含有基材」と称する場合がある）であってもよい。
【００８３】
また、感圧性接着テープ又はシートとしては、微粒子含有粘弾性組成物により形成された微粒子含有粘弾性層が微粒子含有基材である場合、例えば、図２（ａ）で示されるように、（１）微粒子含有基材の少なくとも一方の面に感圧性接着剤層が形成され且つ基材の両面側に粘着面が形成された構成の微粒子含有基材を有する基材付き両面感圧性接着テープ又はシート（微粒子含有基材を有する基材付き両面粘着テープ又はシート）、図２（ｂ）で示されるように、（２）微粒子含有基材の一方の面に感圧性接着剤層が形成された構成の微粒子含有基材を有する基材付き感圧性接着テープ又はシート（微粒子含有基材を有する基材付き片面粘着テープ又はシート）などが挙げられる。
【００８４】
図２は本発明の感圧性接着テープ又はシートの例を部分的に示す概略断面図である。図２において、１４、１５は、それぞれ、微粒子含有基材を有する感圧性接着テープ又はシート、５は微粒子含有基材、６は感圧接着剤層である。図２（ａ）で示される微粒子含有基材を有する感圧性接着テープ又はシート１４は、微粒子含有基材５の両面に感圧性接着剤層６が形成された構成を有している。図２（ｂ）で示される微粒子含有基材を有する感圧性接着テープ又はシート１５は、微粒子含有基材５の片面に感圧性接着剤層６が形成された構成を有している。
【００８５】
なお、図２（ａ）や（ｂ）で示される微粒子含有基材を有する感圧性接着テープ又はシートにおいて、感圧性接着剤層は、微粒子含有微粒子含有粘弾性組成物により形成された微粒子含有感圧性接着剤層であってもよく、微粒子非含有感圧性接着剤層であってもよい。
また、微粒子含有基材を有する基材付き両面粘着テープ又はシートにおいて、２つの感圧性接着剤層は、同一の感圧性接着剤層であってもよく、異なる感圧性接着剤層であってもよい。
【００８６】
すなわち、微粒子含有基材を有する基材付き両面粘着テープ又はシートは、両面側の感圧性接着剤層が微粒子含有感圧性接着剤層である構成、一方の側の感圧性接着剤層が微粒子含有感圧性接着剤層であり且つ他方側の感圧性接着剤層が微粒子非含有感圧性接着剤層である構成、両面側の感圧性接着剤層が微粒子非含有感圧性接着剤層である構成のいずれの構成を有していてもよい。
【００８７】
また、感圧性接着テープ又はシートは、ロール状に巻回された形態で形成されていてもよく、シートが積層された形態で形成されていてもよい。すなわち、本発明の感圧性接着テープ又はシートは、シート状、テープ状などの形態を有することができる。なお、感圧性接着テープ又はシートがロール状に巻回された形態を有している場合、例えば、微粒子含有感圧性接着剤層などの感圧性接着剤層を、セパレータや基材の背面側に形成された剥離処理層により保護した状態でロール状に巻回することにより作製することができる。
【００８８】
（微粒子含有粘弾性層）
微粒子含有粘弾性組成物により形成された微粒子含有粘弾性層（微粒子含有感圧性接着剤層や微粒子含有基材）は、前述のように、微粒子含有粘弾性組成物を用いて、公知の微粒子含有感圧性接着剤層や微粒子含有基材の形成方法を利用して形成することができる。例えば、微粒子含有粘弾性組成物を、所定の面上に塗布し、必要に応じて乾燥や硬化等を行うことにより、微粒子含有感圧性接着剤層や微粒子含有基材等の微粒子含有粘弾性層を形成することができる。なお、微粒子含有粘弾性層の形成に際しては、前述のように、加熱や活性エネルギー光線の照射により、硬化させることが好ましい。すなわち、熱重合開始剤や光重合開始剤などの重合開始剤を含有する微粒子含有粘弾性組成物を用い、該微粒子含有粘弾性組成物を、所定の面上に塗布した後、加熱や、活性エネルギー光線の照射を行って、微粒子を安定的に保持した状態で硬化させることにより、微粒子含有感圧性接着剤層や微粒子含有基材等の微粒子含有粘弾性層を好適に形成することができる。
【００８９】
微粒子含有粘弾性層（微粒子含有感圧性接着剤層や微粒子含有基材）の厚みとしては、特に制限されず、例えば、２００〜５０００μｍ（好ましくは３００〜４０００μｍ、さらに好ましくは４００〜３０００μｍ）の範囲から選択することができる。微粒子含有粘弾性層の厚みが２００μｍよりも小さいと、クッション性が低下して、曲面や凹凸面に対する接着性が低下し、一方、５０００μｍよりも大きいと、均一な厚みの層又はシートが得られにくくなる。
【００９０】
なお、微粒子含有粘弾性層は、単層、複層の何れの形態を有していてもよい。
【００９１】
（基材）
微粒子含有感圧性接着剤層を有する感圧性接着テープ又はシートにおいて、基材が微粒子非含有基材である場合、基材としては、例えば、紙などの紙系基材；布、不織布、ネットなどの繊維系基材；金属箔、金属板などの金属系基材；プラスチックのフィルムやシートなどのプラスチック系基材；ゴムシートなどのゴム系基材；発泡シートなどの発泡体や、これらの積層体（特に、プラスチック系基材と他の基材との積層体や、プラスチックフィルム（又はシート）同士の積層体など）等の適宜な薄葉体を用いることができる。基材としては、プラスチックのフィルムやシートなどのプラスチック系基材を好適に用いることができる。
【００９２】
このようなプラスチックのフィルムやシートにおける素材としては、例えば、ポリエチレン（ＰＥ）、ポリプロピレン（ＰＰ）、エチレン−プロピレン共重合体、エチレン−酢酸ビニル共重合体（ＥＶＡ）等のα−オレフィンをモノマー成分とするオレフィン系樹脂；ポリエチレンテレフタレート（ＰＥＴ）、ポリエチレンナフタレート（ＰＥＮ）、ポリブチレンテレフタレート（ＰＢＴ）等のポリエステル系樹脂；ポリ塩化ビニル（ＰＶＣ）；酢酸ビニル系樹脂；ポリフェニレンスルフィド（ＰＰＳ）；ポリアミド（ナイロン）、全芳香族ポリアミド（アラミド）等のアミド系樹脂；ポリイミド系樹脂；ポリエーテルエーテルケトン（ＰＥＥＫ）などが挙げられる。これらの素材は単独で又は２種以上組み合わせて使用することができる。
【００９３】
なお、基材として、プラスチック系基材が用いられている場合は、延伸処理等により伸び率などの変形性を制御していてもよい。また、基材としては、微粒子含有感圧性接着剤層が活性エネルギー光線による硬化により形成される場合は、活性エネルギー光線の透過を阻害しないものを使用することが好ましい。
【００９４】
基材の厚さは、強度や柔軟性、使用目的などに応じて適宜に選択でき、例えば、一般的には１０００μｍ以下（例えば、１〜１０００μｍ）、好ましくは１〜５００μｍ、さらに好ましくは３〜３００μｍ程度であるが、これらに限定されない。なお、基材は単層の形態を有していてもよく、積層された形態を有していてもよい。
【００９５】
基材の表面は、微粒子含有感圧性接着剤層等との密着性を高めるため、慣用の表面処理、例えば、コロナ処理、クロム酸処理、オゾン暴露、火炎暴露、高圧電撃暴露、イオン化放射線処理等の化学的又は物理的方法による酸化処理等が施されていてもよく、下塗り剤や剥離剤等によるコーティング処理等が施されていてもよい。
【００９６】
（微粒子非含有感圧性接着剤層）
なお、微粒子含有感圧性接着剤層及び／又は微粒子含有基材を有する感圧性接着テープ又はシートにおいて、感圧性接着剤層として微粒子非含有感圧性接着剤層を有する場合（例えば、微粒子含有感圧性接着剤層を有する感圧性接着テープ又はシートが基材付き両面粘着テープ又はシートであり、基材の一方の面に微粒子含有感圧性接着剤層が形成され、且つ基材の他方の面に微粒子非含有感圧性接着剤層が形成されている場合）、前記微粒子非含有感圧性接着剤層は、公知の感圧性接着剤（例えば、アクリル系感圧性接着剤、ゴム系感圧性接着剤、ビニルアルキルエーテル系感圧性接着剤、シリコン系感圧性接着剤、ポリエステル系感圧性接着剤、ポリアミド系感圧性接着剤、ウレタン系感圧性接着剤、フッ素系感圧性接着剤、エポキシ系感圧性接着剤など）を用いて、公知の感圧性接着剤層の形成方法を利用して形成することができる。また、微粒子非含有感圧性接着剤層の厚みは、特に制限されず、目的や使用方法などに応じて適宜選択することができる。
【００９７】
（セパレータ）
本発明では、微粒子含有感圧性接着剤層や微粒子非含有感圧性接着剤層等の感圧性接着剤層の接着面（粘着面）を保護するために、セパレータ（剥離ライナー）が用いられていてもよい。すなわち、セパレータは必ずしも設けられていなくてもよい。なお、セパレータは、該セパレータにより保護されている接着面を利用する際に（すなわち、セパレータにより保護されている感圧性接着剤層に被着体を貼着する際に）剥がされる。
【００９８】
このようなセパレータとしては、慣用の剥離紙などを使用できる。具体的には、セパレータとしては、例えば、剥離処理剤による剥離処理層を少なくとも一方の表面に有する基材の他、フッ素系ポリマー（例えば、ポリテトラフルオロエチレン、ポリクロロトリフルオロエチレン、ポリフッ化ビニル、ポリフッ化ビニリデン、テトラフルオロエチレン・ヘキサフルオロプロピレン共重合体、クロロフルオロエチレン・フッ化ビニリデン共重合体等）からなる低接着性基材や、無極性ポリマー（例えば、ポリエチレン、ポリプロピレン等のオレフィン系樹脂など）からなる低接着性基材などを用いることができる。なお、セパレータは、微粒子含有感圧性接着剤層を支持するための基材として用いることも可能である。
【００９９】
セパレータとしては、例えば、剥離ライナー用基材の少なくとも一方の面に剥離処理層が形成されているセパレータを好適に用いることができる。このような剥離ライナー用基材としては、ポリエステルフィルム（ポリエチレンテレフタレートフィルム等）、オレフィン系樹脂フィルム（ポリエチレンフィルム、ポリプロピレンフィルム等）、ポリ塩化ビニルフィルム、ポリイミドフィルム、ポリアミドフィルム（ナイロンフィルム）、レーヨンフィルムなどのプラスチック系基材フィルム（合成樹脂フィルム）や、紙類（上質紙、和紙、クラフト紙、グラシン紙、合成紙、トップコート紙など）の他、これらを、ラミネートや共押し出しなどにより、複層化したもの（２〜３層の複合体）等が挙げられる。
【０１００】
一方、剥離処理層を構成する剥離処理剤としては、特に制限されず、例えば、シリコン系剥離処理剤、フッ素系剥離処理剤、長鎖アルキル系剥離処理剤などを用いることができる。剥離処理剤は単独で又は２種以上組み合わせて使用することができる。
【０１０１】
なお、セパレータの厚さや、形成方法などは特に制限されない。
【０１０２】
本発明の感圧性接着テープ又はシートは、充分な量の微粒子を含んでいる感圧性接着剤層や微粒子含有基材等の微粒子含有粘弾性層を有しているので、優れた常温接着強さやせん断強さを損なうことなく、優れた高温の接着強さが必要とされる用途で利用される感圧性接着テープ又はシートとして好適に用いることができる。
【０１０３】
（微粒子含有粘弾性層作製方法）
本発明の微粒子含有粘弾性組成物は、塗工組成物を、紫外線を照射して光重合させることにより硬化させ微粒子含有粘弾性層を形成することが好適である。微粒子含有粘弾性層は、それ自体が感圧接着性を有し、粘着化された感圧接着剤層となる。塗工物は被着体上に直接塗工してもよく、又はいったん剥離紙上に塗工し硬化させることもできる。剥離紙上に形成された接着層は被着体に転写することができる。紫外線照射量は２００〜３０００ｍＪ／ｃｍ2程度である。このとき接着剤層の厚さは微粒子の粒径以上であれば任意であるが、１００〜３０００μｍ程度で設けることができる。
【０１０４】
微粒子含有粘弾性組成物を基材などに塗布させる際は、作業を円滑に行うために増粘することが好ましい。増粘は、例えば、アクリルゴム、増粘性添加剤などの各種ポリマー成分を配合する方法、ベースポリマーを形成するためのモノマー成分[例えば、アクリル系ポリマーを形成させるための（メタ）アクリル酸エステルなどのモノマー成分など]を一部重合させる方法などにより、調整することができる。
【０１０５】
また、本発明は上述の発明を実施するための最良の形態に限らず本発明の要旨を逸脱することなくその他種々の構成を採り得ることはもちろんである。
【実施例】
【０１０６】
以下に、実施例に基づいて本発明をより詳細に説明するが、本発明はこれら実施例より何ら限定されるものではない。
【０１０７】
（実施例１)
モノマー成分として、２−エチルヘキシルアクリレート：９０重量部、及びアクリル酸：１０重量部が混合されたモノマー混合物に、光重合開始剤として、商品名「イルガキュアー６５１」（チバ・スペシャリティー・ケミカルズ社製）：０．０５重量部、商品名「イルガキュアー１８４」（チバ・スペシャリティー・ケミカルズ社製）：０．０５重量部を配合した後、粘度（ＢＨ粘度計、Ｎｏ．５ローター、１０ｒｐｍ、測定温度：３０℃）が約１５Ｐａ・ｓになるまで紫外線（ＵＶ）を照射して、一部が重合した組成物（シロップ）を作製した。このシロップに、１，６−ヘキサンジオールジアクリレートを０．１重量部添加した。中空ガラスバルーンとして商品名「セルスターＺ‐２７」（東海工業（株）製）から分級を行って９０％粒径が１８μｍ（平均粒径が１０μｍ）からなる中空ガラスバルーンを得、微粒子含有粘弾性層の全体積に対して３５体積％の割合になるように中空ガラスバルーンを添加して、微粒子含有粘弾性組成物を得た。
【０１０８】
この微粒子含有粘弾性組成物を、片面に剥離処理が施されているポリエチレンテレフタレート製基材の剥離処理面の間に、乾燥及び硬化後の厚さが１．０ｍｍとなるように塗布した。つまり、ポリエチレンテレフタレート製基材の間に感圧性接着剤を挟み込んでいる。ついで、照度：約５ｍＷ／ｃｍ2の紫外線を両面から３分間照射し、９００ｍＪ／ｃｍ2の紫外線を照射し感圧性接着剤を硬化させて、感圧性接着剤層を有する感圧性接着シートを作製した。
【０１０９】
（実施例２）
実施例１で使用した中空ガラスバルーンの替わりに、中実ガラスバルーンとして商品名「ＥＭＢ‐２０」（ポッターズ・バロティーニ（株）製）を、分級を行わずそのまま用いて９０％粒径が１６μｍ（平均粒径が１０μｍ）からなる中実ガラスバルーンを得、微粒子含有粘弾性層の全体積１００％に対して３５体積％の割合になるように添加した以外は実施例１と同様の処方で感圧性接着シートを作製した。
【０１１０】
（実施例３)
実施例１で使用したのと同じ中空ガラスバルーンを、微粒子含有粘弾性層の全体積１００％に対して１０体積％の割合になるよう添加した以外は実施例１と同様の処方で感圧性接着シートを作製した。
【０１１１】
（実施例４)
実施例１で使用したのと同じ中空ガラスバルーンを、シロップの全体積１００％に対して４５体積％の割合で添加した以外は実施例１と同様の処方で感圧性接着シートを作製した。
【０１１２】
（比較例１）
実施例１で使用した中空ガラスバルーンの替わりに、中空ガラスバルーンとして商品名「セルスターＺ‐２７」（東海工業（株）製）を、分級を行わずそのまま用いて、９０％粒径が９６μｍ（平均粒径６０μｍ）を得、微粒子含有粘弾性層の全体積１００％に対して３５体積％の割合で添加した以外は実施例１と同様の処方で感圧性接着シートを作製した。
【０１１３】
（比較例２）
実施例１で使用した中空ガラスバルーンを添加しなかった以外は実施例１と同様の処方で感圧性接着シートを作製した。
【０１１４】
（評価）
（常温接着力）
得られた感圧性接着シートを幅２５ｍｍ、長さ１００ｍｍに切断した。得られたサンプル片の片面のポリエチレンテレフタレート製剥離ライナーを剥がし、そこに剥離処理を施していない厚さ５０μｍのポリエチレンテレフタレート基材を貼り合わせた。粒度２８０番の研磨紙で磨いたＳＵＳ板をトルエンにて表面をふき取り、そこにサンプルを重さ５ｋｇ重のローラーを片道圧着してサンプルを貼り付けた。２３℃で３０分間放置後、２３℃、６５％Ｒ．Ｈ．の雰囲気下で剥離に要する力を測定した。（１８０°ピール、引張速度：５０ｍｍ／ｍｉｎ）
【０１１５】
（高温接着力）
得られた感圧性接着シートを幅２５ｍｍ、長さ１００ｍｍに切断した。得られたサンプル片の片面のポリエチレンテレフタレート製剥離ライナーを剥がし、そこに剥離処理を施していない厚さ５０μｍのポリエチレンテレフタレート基材を貼り合わせた。粒度２８０番の研磨紙で磨いたＳＵＳ板をトルエンにて表面をふき取り、そこにサンプルを重さ５ｋｇ重のローラーを片道圧着してサンプルを貼り付けた。そのサンプルを２３℃で１日放置後、８０℃の高温室に３０分放置し、恒温槽付き引張試験機にて８０℃にて接着力を測定した（１８０°ピール、引張速度：５０ｍｍ／ｍｉｎ）。
【０１１６】
（せん断接着力）
感圧性接着シートを２５ｍｍ×２５ｍｍの形に切断した。粒度２８０番の研磨紙で磨いたＳＵＳ板をトルエンにて表面をふき取った。切り取ったサンプルの片方の剥離ライナーを剥がし、その面をＳＵＳ板に重さ５ｋｇ重のローラーを片道圧着してサンプルを貼り付けた。ついでもう片方の剥離ライナーを剥がしさらにＳＵＳ板を５ｋｇ重のローラーを片道圧着してサンプルを貼り付け、試験片を得た。試験片を２３℃で３０分間放置後、２３℃、６５％Ｒ．Ｈ．の雰囲気下でせん断方向に剥離するに要する力を測定した（引張速度：５０ｍｍ／ｍｉｎ）。
【０１１７】
【表１】
2007238846.tif 000003
【０１１８】
上記表１の結果により、９０%粒径が３０μｍ以下の微粒子を含有する微粒子含有粘弾性層は（実施例１〜４）、全実施例においてその常温接着力、高温接着力、せん断力のいずれもが大きく向上していることがわかる。これに対して、９０％粒径が３０μｍよりも大きい微粒子を含有する感圧性接着剤層を用いた場合（比較例１）、常温接着力及びせん断力は向上するものの、高温接着力が低下していることがわかる。また、微粒子を含有しなかった場合（比較例２）、常温接着力、高温接着力、せん断力いずれにおいてもよい結果は得られなかった。
【０１１９】
従って、本発明の微粒子含有粘弾性組成物によれば、常温接着力、高温接着力、せん断力のいずれにも優れることが確認できた。
【図面の簡単な説明】
【０１２０】
【図１】本発明の感圧性接着テープ又はシートの例を部分的に示す概略断面図である。
【図２】本発明の感圧性接着テープ又はシートの例を部分的に示す概略断面図である。
【符号の説明】
【０１２１】
１    微粒子含有感圧性接着剤層を有する感圧性接着テープ又はシート
１１  微粒子含有感圧性接着剤層を有する感圧性接着テープ又はシート
１２  微粒子含有感圧性接着剤層を有する感圧性接着テープ又はシート
１３  微粒子含有感圧性接着剤層を有する感圧性接着テープ又はシート
１４  微粒子含有基材を有する感圧性接着テープ又はシート
１５  微粒子含有基材を有する感圧性接着テープ又はシート
２    微粒子含有感圧性接着剤層
３    基材（微粒子非含有基材）
４    感圧性接着剤層（微粒子非含有感圧性接着剤層）
５    微粒子含有基材
６    感圧接着剤層
【図１】
2007238846.tif 000004
【図２】
2007238846.tif 000005